L'invention concerne un revëtement prêt à l'emploi de rebouchage, de planification, de finition pour maçonnerie brute. I1 est connu d'une façon générale, en matière de construction, de procéder, aussitôt le gros oeuvre terminé, à l'application de plttres sur les murs et plafonds de la construction et ensuite d'appliquer des matériaux de finition tels que papiers peints,' tentures, peintures, etc.. Toutefois, ces moyens traditionnels, oien que par faitement éprouvés, entraînent nécessairement des pertes de temps considéraoies dues à l'intervention de plusieurs corps de métier, les délais d'attente de séchage des plâtres, des peintures ou encore la mise en place souvent délicate de tentures ou papiers peints. le cumul de ces opérations grève en définitive, d'une façon considérable, le coût final d'une construction où la règle essentielle doit entre avant tout la rapidité dans la tradition. La présente invention a pour but de remédier à ces inconvénients en permettent de procéder aussitôt le gros oeuvre terminé à des applications successives d'un revêtement de finition dans des conditions de rapidité extraordinaires, d'un prix de revient relativement bas et concurrentiel tout en présentant des avantages certains, ce matériau étant ininflam- mable, d'une très bonne isolation thermique et phonique impu- trescible et décoratif, pouvant être coloré dans la masse. 'r1 inventIon concerne à cet effet un revêtement prat à l'emploi caractérisé parce qu'il comporte d'une part un mélange de chaux et de tamisé et d'autre part un mélange de colle cellulosique et d'amiante0 Suivant une première caractéristique, le revêtement conforme à l'invention est caractérisé en ce qu'il est composé spécialement pour le rebouchage et comporte à cet effet deux mélanges différents composés dans les proportions suivantes Un mélange de chaux compris entre 3,20 et 4 % et de tamisé dans une proportion de 2,4 à 3 % et, d'autre part, un mélange de colle cellulosique dans une proportion comprise entre 17,6 et 20 % et d'amiante dans une proportion comprise entre 74,8 à 80 % auquel on additionne un volume d'eau au moins égal à 8 litres par 100 kg de mélange. Suivant une autre caractéristique, le revêtement conforme à l'invention est caractérisé en ce qu'il est composé spécialement pour la planification et comporte à cet effet deux mélanges différents composé d'une part d'un mélange de chaux compris entre 4,40' et 4,50 % et de tamisé dans une proportion comprise entre 4,8 et 5 % et, d'autre part, d'un mélange de colle cellulosique dans une proportion comprise entre 17,6 et 20 % et d'amiante dans une proportion comprise entre 74,8 et 80 % auquel on additionne un volume d'eau au moins égal à 8 litres par 100 kg de mélange. Suivant une autre earaetéristique, le revêtement conforme à l'invention est caractérisé en ce qu'il est composé spécialement pour la finition décorative et comporte à cet effet un mélange de colle cellulosique dans des proportions comprises entre 17,6 et 20 % et d'amiante dans des proportions comprises entre 74,8 et 80 % auquel on additionne un volume d'eau au moins égal à 8 litres par ioe kg de mélange. Pour éviter un compactage et une meilleure conservation du produit conforme à l'invention, il est nécessaire de séparer les différentes compositions suivant des proportions bien définies ainsi que mentionné dans les diverses caraotéristiques du présent brevet. Pour obtenir une meilleure finition décorative, on pourra sans sortir du cadre de l'invention solorer dans la masse le vevêtement de finition par addition de colorants spécialement adaptés. Le revêtement de-rebouchage, de planification ou de finition peut entre applique, étant donné sa workabilité,. indifféremment à la brosse, à la tyrolienne ou au pistolet et per met par -ailleurs suivant les moyens utilisés, spatule, rouleau, éponge, ect.., d'obtenir des effets décoratifs particuliers. Grâce à une rapidité de séchage n'excédant pas 24 heures, le revetement conforme à l'invention permet de réaliser des finitions intérieures dans des conditions exceptionnelles de rapidité. Par ailleurs, ce revêtement particulièrement souple et résistant rivalise avantageusement avec d'autres matériaux plus couteux tels que peintures et papiers peints, tout en etant inaltérable au soleil, restant d'un entretien facile, pouvant même être gommé en cas de salissure, étant indéchirable et parfaitement étanche ne laissant apparaître aucune trace d'au- réoles même en dégât des eaux. Enfin, le revêtement conforme à l'invention, par son absence de joints, présent-e un aspect de finition impeccable ce qui, liées à son prix de revient relativement bas, ses conditions d'application exceptionnellement rapides et ses diverses qualités de résistance au feu, d'isolation thermique et @nonique, en font un ma@ériau de choix dans la réalisation des construetions les plus diverses. Suivant une autre caractéristique, le procédé de fabrication du revêtement conforme à l'invention est caractérise en ce que le premier mélange est obten@ par un malaxage de quan tité appropriée de chaux et de tamisé finement broyés et que Le second mélange est obtenu par broyage d'amiante de préférence en plaques puis mélangée à une certaine proportion de colle cellu- losique. - Lwlnventlon s'applique en général à la construction. Bien entendu, l'invention n'est par limitée aux exemples de réalisation ci-dessus décrits à partir desquels on po@rra prévoir d'autres formes et d'autres modes de réalisation sans pour cela sortir du @adre de l'invention. R E V s N D i o A T I O N S 1. Revêtement pret à l'emploi caractérisé parce qu'il comporte d'une part un mélange de chaux et de tamisé et, d'autre part, un mélange de colle cellulosique et d'amiante 2. Revêtement prêt à l'emploi conforme à la revendication 1 caractérisé en ce qu'il est utilisé spécialement en rebouchage et parce qu'il est composé de deux mélanges différents comportant d'une part un mélange de chaux compris entre 3,2 et 4 % et de tamisé dans une proportion comprise entre 2,4 et 3 % et d'autre part un melange de colle cellulosique dans une proportion comprise entre 17,6 et 20 % et d'amiante dans une proportion comprise entre 74,8 et 80 % auquel on additionne un volume d'eau au moins égal à 8 litres par 100 kg de mélange. 3. Revêtement prt à l'emploi conforme à l'une quelconque des revendications 1 et 2, caractérisé en ce qu'il est utilise spécialement en planification et parce qu'il est composé de deux mélanges différents comportant d'une part un mélange de chaux compris entre 4,40 et 4,50 % et de tamisé dans une proportion comprise entre 4,8 et 5 r et d'autre part un mélange de colle cellulosique dans une proportion comprise entre 17,6 et 20 % et d'amiante dans une proportion comprise entre 74,8 et 80 % auquel on additionne un volume -d'eau au moins égal à 8 litres par 100 kg de mélange 4. Revêtement prêt à l'emploi conforme à l'une quelconque des revendications 5 à 3, caractérisé en ce qu'il est utilisé spécialement en finition et parcs qu'il comporte un mé de de colle cellulosique dans des proportions comprises entre 17,6 et 20 % et d'amiante dans des proportions comprises entre 74,8 et 80 % auquel on additionne un volume d'eau au moins égal à 8 litres par 100 kg de mélange. 5. Procédé de fabrication du revêtement conforme à l'une quelconque des revendications 1 à 4, caractérisé en ce que le premier mélange est obtenu par un malaxage de quantité appropriée de chaux et de tamisé finement broyés et que le second mélange est obtenu par broyage d'amiante de préférence en plaques puis mélangée à une certaine proportion de colle cellulosique.